【事件の表示】
　特許第５９８５８０９号発明「反射板用ポリエステルフィルム」の特許異議申立事件について、次のとおり決定する。
【結　論】
　特許第５９８５８０９号の請求項１ないし６に係る特許を維持する。
【理　由】
１　手続の経緯
　特許第５９８５８０９号（請求項の数６。以下、「本件特許」という。）に係る特許出願は、平成２３年１０月２０日に出願され、平成２８年８月１２日に特許権の設定登録がされ、同年９月６日に特許掲載公報の発行がされたものである。
　これに対し、平成２９年３月３日に特許異議申立人より請求項１ないし６に係る特許について本件特許異議の申立てがされた。
　
２　本件特許の請求項１ないし６に係る発明
（１）　本件特許の請求項１ないし６に係る発明（以下、「本件発明１」ないし「本件発明６」という。）は、それぞれ、本件特許の特許請求の範囲の請求項１ないし６に記載された事項により特定されるとおりのものと認められるところ、請求項１ないし６の記載は次のとおりである。
「【請求項１】
  少なくとも炭酸カルシウム粒子およびポリエステルを含有する反射層と、支持層とを有するポリエステルフィルムであって、
  前記炭酸カルシウム粒子が、リン化合物が表面に存在していることにより粒子表面のＣａ活性が失活している炭酸カルシウム粒子であり、
  炭酸カルシウム粒子の平均粒径が０．６〜８μｍであり、
  反射層における炭酸カルシウム粒子の含有量が１〜５０質量％であり、
  反射層に用いられる炭酸カルシウム粒子を小粒径側から積算した９０％体積粒径（Ｄ９０）と１０％体積粒径（Ｄ１０）との比（Ｄ９０／Ｄ１０）が１４０以下であり、
  反射層の密度が１．２０ｇ／ｃｍ３以下、反射層のポリエステルの固有粘度が０．５０ｄＬ／ｇ以上、フィルムのガスマークが１００個／ｍ２以下である反射板用ポリエステルフィルム。
【請求項２】
  反射層における炭酸カルシウムの含有量が８〜５０質量％である請求項１に記載の反射板用ポリエステルフィルム。
【請求項３】
  反射層の厚みが、フィルム全体厚み１００に対して６０〜９０である請求項１または２に記載の反射板用ポリエステルフィルム。
【請求項４】
  少なくとも、支持層、反射層、支持層がこの順で積層された構成を含む請求項１〜３のいずれか１項に記載の反射板用ポリエステルフィルム。
【請求項５】
  支持層は、硫酸バリウム粒子０．１〜１０質量％と、全酸成分に対して１〜１０モル％のイソフタル酸を共重合成分として含む共重合ポリエチレンテレフタレート９９．９〜９０質量％とからなり、反射層は、炭酸カルシウム粒子１〜５０質量％と、全酸成分に対して５〜２０モル％のイソフタル酸を共重合成分として含む共重合ポリエチレンテレフタレート９９質量％以下とからなる請求項１〜４のいずれか１項に記載の反射板用ポリエステルフィルム。
【請求項６】
  サイドライト方式バックライトユニット反射板用である請求項１〜５のいずれか１項に記載の反射板用ポリエステルフィルム。」
（２）　なお、請求項１に記載された「反射層のポリエステルの固有粘度」なる文言は、「反射層の」という限定が加えられていること及び本件特許明細書の【００７０】に、フィルムから反射層を剥離し、剥離した反射層にｏ−クロロフェノールを加えて溶解し、遠心分離装置で無機粒子を分離した後、固有粘度を測定することが記載されていることから、反射層形成用のポリエステルという素材そのものの固有粘度ではなく、反射板用ポリエステルフィルムを製造した後に、当該反射板用ポリエステルフィルムの反射層を構成しているポリエステルについて測定した固有粘度を指すものと解される。
３　申立ての理由の概要
　特許異議申立人は、証拠として甲第１号証ないし甲第５号証（以下、それぞれを「甲１」ないし「甲５」という。）を提出し、本件発明１ないし６に係る特許は、甲１に記載された発明に、甲２に記載された発明、甲３又は甲４に記載された発明及び甲５に記載された事項を適用することにより、当業者が容易に発明をすることができたものであり、その特許は特許法第２９条第２項の規定に違反してされたものであるから、取り消すべきものである旨主張している。
　なお、特許異議申立人が提出した甲１ないし甲５は、次のとおりである。
甲１：特開平８−２１７９６１号公報
甲２：特開２０１１−１１３７０号公報
甲３：特開昭６３−６６２２２号公報
甲４：特開昭６２−２０７３３７号公報
甲５：”炭酸カルシウム　ＣａＣＯ３　白石工業株式会社”、１９８９年４月、p.1-16
　
４　引用例
（１）甲１
　ア　甲１の記載
　甲１（特開平８−２１７９６１号公報）は、本件特許に係る特許出願の出願より前に頒布された刊行物であるところ、当該甲１には、次の記載がある。（下線部は、後述する甲１発明の認定に特に関連する箇所を示す。）
（ア）　「【請求項１】　
リン化合物共重合ポリエステル（Ａ）と本文中に規定したＦＴ−ＩＲの拡散反射法によって得られたスペクトルで１０００〜１２００ｃｍ
−１
間に吸収バンドを有する炭酸カルシウム（Ｂ）
とを含有してなることを特徴とするポリエステル組成物。
・・・略・・・
【請求項３】　
炭酸カルシウム（Ｂ）がリン化合物で表面処理されたものであることを特徴とする請求項１
記載のポリエステル組成物。
・・・略・・・
【請求項８】　
請求項１〜６のいずれか１項に記載のポリエステル組成物からなるフイルム。
【請求項９】　
請求項８に記載のフイルムが白色であることを特徴とする白色フイルム。
（イ）　「【０００１】
【産業上の利用分野】本発明はポリエステル組成物およびそれからなる成形品に関するものであり、詳しくはリン化合物共重合ポリエステルとＦＴ−ＩＲの拡散反射法によって得られたスペクトルで１０００〜１２００ｃｍ−１間に吸収バンドを有する炭酸カルシウムおよび／または炭酸カルシウム含有ポリエステル組成物とを含有してなるポリエステル組成物およびそれからなるフイルムなどの成形品に関するものであり、さらに詳しくは、
印画紙、Ｘ線増感紙、カード、ラベル、表示板、白板などの基材として好適な
フイルム
【０００２】
【従来の技術】ポリエチレンテレフタレートに代表されるポリエステルは優れた物理的、化学的特性を有しており、繊維、フイルム、その他の成形品として広く使用されている。特にこれらの用途の中でカード、ラベル、表示板、白板などの基材として白色フイルムが使用されている。
【０００３】従来、白色フイルムを得るために白色の無機粒子を多量にポリエチレンテレフタレートに添加することはよく知られている。・・・略・・・しかし、上記従来技術において、硫酸バリウムを添加したものは粒子の分散性に劣り、得られたポリエステルを使用してフイルム成形した場合には十分な白度、隠蔽力、光沢性を有するフイルムが得られない。一方、酸化チタンを添加したものは粒子の屈折率が高いため隠蔽力は優れているものの、例えば、４５０ｎｍ以下の低波長領域での分光反射率の低下が認められ、十分な白度を有するフイルムが得られない。
【０００４】さらに、・・・略・・・単に炭酸カルシウムをポリエステル中に高濃度に含有させる場合には、炭酸カルシウムとポリエステルとの相互作用・反応によって、
○１（注：本決定では、丸囲み数字を「○１」、「○２」等と表示する。）ポリエステル中で炭酸カルシウム粒子が凝集する
○２ポリエステル組成物が高温滞留した場合に、変性し、異物となる
○３ポリエステル組成物が高温滞留した場合に、発泡するなどし、溶融熱安定性の良好なポリエステルが得られない。
【０００５】この結果、該ポリエステル組成物から得られるフイルムは白度、隠蔽性、表面平滑性に劣る。
【０００６】また、上記した欠点を解決するために特開昭６２−２０７３３７号公報では、ポリエステルと炭酸カルシウムおよびリン化合物の混合物を単に溶融押出した後、フイルムを製造する方法、特開昭６３−６６２２２号公報ではポリエステルの反応系に炭酸カルシウムおよびリン化合物を添加する方法が開示されている。
【０００７】一方、特開平６−２７１６８２号公報では、フイルムの透明性、滑り性、削れ性改良のため、溶融時のポリマー熱安定性に優れ、炭酸カルシウム粒子のポリエステルに対する分散性および親和性の向上させたポリエステル組成物を製造する目的で、粉体状態の炭酸カルシウムと特定量のリン原子含有ポリエステルとをベント式混練押出機で混練する方法が開示されている。
【０００８】しかし、ポリエステルと炭酸カルシウムおよびリン化合物を単に混練する方法、ポリエステルの反応系に炭酸カルシウムおよびリン化合物を添加する方法、あるいは単に粉体状態の炭酸カルシウムと特定量のリン原子含有ポリエステルとをベント式混練押出機で混練する方法では、上述した炭酸カルシウムとポリエステルとの相互作用・反応によって生じる種々の問題をある程度は改良することができるが、充分に炭酸カルシウムとポリエステルとの相互作用・反応を抑制することができず、炭酸カルシウムを効率よく高濃度に含有させることが困難であったり、粒子の分散性改良効果、またポリマが高温滞留した場合の異物発生、発泡抑制効果が十分でない。
【０００９】
【発明が解決しようとする課題】本発明の目的は、多量の白色無機粒子をポリエステルに含有させ白色性、隠蔽性、光沢性に優れた成形品を得るために、リン化合物共重合ポリエステルとＦＴ−ＩＲの拡散反射法によって得られたスペクトルで１０００〜１２００ｃｍ−１間に吸収バンドを有する炭酸カルシウムおよび／または炭酸カルシウム含有ポリエステル組成物とを含有してなるポリエステル組成物およびそれからなるフイルムなどの成形品を用いることによって、上記した従来の欠点を解決することにある。
【００１０】
【課題を解決するための手段】前記した本発明の目的は、リン化合物共重合ポリエステル（Ａ）と本文中に規定したＦＴ−ＩＲの拡散反射法によって得られたスペクトルで１０００〜１２００ｃｍ−１間に吸収バンドを有する炭酸カルシウム（Ｂ）および／または炭酸カルシウム含有ポリエステル組成物（Ｃ）とを含有してなることを特徴とするポリエステル組成物によって達成できる。」
（ウ）　「【００１３】本発明のリン化合物共重合ポリエステル（Ａ）は、リン化合物が共重合されている必要がある。ポリエステルに共重合するリン化合物としては、リン元素を含有し、かつポリエステルに共重合し得る化合物であれば特に限定されるものではない。例えば、リン酸、亜リン酸、ホスフィン酸、ホスホン酸、ホスフィンオキシドおよびそれらの誘導体などが挙げられる。・・・略・・・
【００１６】本発明の炭酸カルシウム（Ｂ）はＦＴ−ＩＲの拡散反射法によって得られたスペクトルで１０００〜１２００ｃｍ−１間に吸収バンドを有する必要があり、１０００〜１２００ｃｍ−１間に吸収バンドを示さないものは、炭酸カルシウムの粒子分散性、ポリエステル組成物の高温滞留時の異物発生、発泡性に劣る。
【００１７】本発明のＦＴ−ＩＲの拡散反射法によって得られたスペクトルとは、
炭酸カルシウムのＦＴ−ＩＲ
拡散反射法によって測定したスペクトルと通常の何も処理していない炭酸カルシウムのスペクトルとの差スペクトルをいい、本発明の炭酸カルシウムは、この差スペクトルで１０００〜１２００ｃｍ
−１
間に吸収バンドを有する
【００１８】
本発明の炭酸カルシウム（Ｂ）を得る方法は、
炭酸カルシウムを各種の処理剤で表面処理することによって得ることができる。
特にリン化合物で表面処理することが好ましい。
【００２１】
本発明の炭酸カルシウム（Ｂ）はＦＴ−ＩＲの拡散反射法によって得られたスペクトルで１０００〜１２００ｃｍ
−１
間に吸収バンドを有することに特徴があり、該吸収バンドは炭酸カルシウムをリン化合物で表面処理することによって確認される
炭酸カルシウムの表面活性を抑制することができ
この吸収バンドは炭酸カルシウムの表面がリン化合物で処理された結果生じた
・・・略・・・
【００２３】
本発明の炭酸カルシウムの粒子径
は平均粒子径で０．０１〜２０μｍ
が白色性、隠蔽性、光沢性の点で好ましい。
【００２４】本発明の炭酸カルシウム含有ポリエステル組成物（Ｃ）は、ポリエステル中に炭酸カルシウムが含有されているものであれば特に限定されるものでないが、炭酸カルシウムの粒子分散性、得られるポリエステル組成物の品質安定性、高温下で滞留した場合のポリマの発泡性、炭酸カルシウムに起因する異物発生などの点から、炭酸カルシウム（Ｂ）を含有したものが好ましい。・・・略・・・
【００２６】
本発明のポリエステル組成物中の炭酸カルシウム含有量は
６０重量％以下である。
・・・略・・・
【００３０】本発明のポリエステル組成物から各種の成形品を得る方法は特に限定されるものではないが、溶融紡糸によって繊維、押出し成形あるいは射出成形などによって各種の成型品、また、溶融押出しによってシート状あるいはその後延伸することでフイルムを製造することができる。得られる各種の成形品は滑り性、光沢性、白色性、隠蔽性などに優れたものである。
【００３１】本発明のポリエステル組成物からなるフイルムの具体的な製造方法を説明すると
ポリエステル組成物を乾燥後、溶融押出しして、未延伸シートとし、続いて二軸延伸、熱処理し、フイルムにする
【００３２】上述の方法でポリエステル組成物から本発明のフイルムを得ることができる。本発明のフイルムは特に限定されないが、
白色性、光沢性、隠蔽性に優れた二軸延伸フイルムを得るためには、フイルム中の炭酸カルシウムの含有量は５重量％を越え、４０重量％以下とすることが好ましく
フイルムの密度はフイルムの生産性や機械特性の点で０．８０ｇ／ｃｍ
３
以上とすることが好ましく、白色性、隠蔽性の点で１．３８ｇ／ｃｍ
３
以下とすることが好ましい
・・・略・・・
【００３４】また本発明のフイルムは、本発明のポリエステル組成物からなる層と他のポリエステル層からなる複合フイルムであってもよい。その際の積層構成は二層以上であれば特に限定されるものでない。例えば、
本発明のポリエステル組成物からなる層の
片面に他のポリエステルからなる層
を積層してもよい
（エ）　「【００３５】
【実施例】以下本発明を参考例および実施例により、さらに詳細に説明する。参考例および実施例中の特性は次のようにして測定した。
【００３６】Ａ．炭酸カルシウムの比表面積、粒子径
比表面積はＢＥＴ法表面積測定装置で測定し、また、粒子径は堀場製作所製超遠心式粒度分布測定装置　ＣＡＰＡ−７００を用いて測定した。
【００３７】Ｂ．ポリエステルおよび炭酸カルシウム中のリン元素量
ポリエステルおよび炭酸カルシウムを酸で湿式分解し、リンモリブデンブルー比色法で測定した。
【００３８】Ｃ．ポリエステルの固有粘度
ｏ−クロロフェノール溶媒を用い、２５℃で測定した。
【００３９】Ｄ．ポリエステル中の粒子分散性
ポリマ２０ｍｇを二枚のカバーグラス間にはさみ２８０℃で溶融プレス冷却後、顕微鏡観察によって判定した。
○；凝集粒子あるいは粗大粒子は観察されない。
△；凝集粒子あるいは粗大粒子がわずかに観察される。
×；凝集粒子あるいは粗大粒子が多く観察される。
【００４０】Ｅ．フイルムの隠蔽性
マクベス社透過濃度計ＴＤ−５０４で、厚さ５０μｍのフイルムの可視光線透過濃度を測定し、隠蔽性とした。ここでいう透過濃度は次式より算出した。
Ｏ・Ｄ＝−ｌｏｇ（Ｔ／１００）
ここで　Ｏ・Ｄ；透過濃度［−］
Ｔ　；可視光透過率［％］
【００４１】Ｆ．フイルムの白色性
日立自記分光光度計ＥＰＥ−２を用いてタングステン光源で測定した４５０ｎｍおよび５５０ｎｍの厚さ５０μｍのフイルム各反射率Ｒ４５０およびＲ５５０から次式によって算出した。
白度（％）＝４Ｒ４５０−３Ｒ５５０
【００４２】Ｇ．フイルムの光沢性
ＪＩＳ　Ｚ８４７４１に従い、６０度鏡面光沢を測定し、フイルムの光沢度を測定した。
【００４３】参考例Ａ
テレフタル酸８６重量部、およびエチレングリコール３９重量部とのエステル化反応物を貯留分として、これにテレフタル酸８６重量部、およびエチレングリコール３９重量部を加え、２５０℃でエステル化反応を続け、反応率が９７％以上に達した反応物からテレフタル酸成分８６重量部に相当する反応物を重縮合缶に移し、リン化合物としてリン酸を０．６０重量部添加後、三酸化アンチモン０．０４重量部加え、その後２９０℃の高温減圧下にて常法に従い重縮合反応を行ない固有粘度０．６１ｄｌ／ｇ、リン元素を１５００ｐｐｍ含有するリン化合物共重合ポリエステルを得た。
【００４４】参考例Ｂ〜Ｄ
表１に示した如く、参考例Ａと同様の方法で、リン化合物種類、量を変更してリン化合物共重合ポリエステルを得た。
【００４５】
【表１】
参考例Ｅ
平均粒子径１．２μｍ、比表面積８．０ｍ２／ｇのカルサイト型天然炭酸カルシウムの粉体を容器固定型混合機である（株）カワタ製スーパーミキサー内に仕込み、回転翼の回転数７６０ｒｐｍで攪拌しながら昇温し、缶内温度が５０℃に達した時点で、リン化合物としてリン酸トリメチルを炭酸カルシウムに対して５重量％となるように噴霧させながら添加した。その後１０分間混合し、表面処理した。得られた炭酸カルシウムにはリン元素が７９００ｐｐｍ含まれていた。さらに、ＦＴ−ＩＲの拡散反射法によって測定した表面処理していない炭酸カルシウムと表面処理した炭酸カルシウムとの差スペクトルから１１２０ｃｍ−１付近に顕著な吸収バンドが確認された。
【００４６】参考例Ｆ〜Ｈ
表２に示した如く、参考例Ｅと同様の方法で、炭酸カルシウムの種類および表面処理剤のリン化合物の種類、量を変更して、表面処理した炭酸カルシウムを得た。得られた炭酸カルシウム中のリン元素量を表２に示した。・・・略・・・
【００４７】
【表２】
参考例Ｉ
参考例Ｅの炭酸カルシウムの粉体３０重量部と固有粘度０．６５ｄｌ／ｇのポリエチレンテレフタレートチップ７０重量部とを混合した後、フィダーを用いベント式二軸押出し機に供給し、ベント口を１０ｔｏｒｒの真空度に保持し、温度２８０℃、滞留時間５分で混練し、炭酸カルシウムを３０重量％含有するポリエステル組成物を得た。
【００４８】参考例Ｊ〜Ｌ
表３に示した如く、参考例Ｉと同様の方法で、炭酸カルシウムの種類、量を変更して、炭酸カルシウムを含有するポリエステル組成物を得た。
【００４９】
【表３】　　　　　　　　　　　　　　　　　　　　　　　　　　　　　
実施例１
参考例Ａのリン化合物共重合ポリエステル８５重量部と参考例Ｅの炭酸カルシウム１５重量部とを混合した後、フィダーを用いベント式二軸押出し機に供給し、ベント口を１０ｔｏｒｒの真空度に保持し、温度２８０℃、滞留時間５分で混練し、炭酸カルシウムを１５重量％含有するポリエチレンテレフタレートを得た。混練時に異物の発生もなく、発泡も見受けられなかった。また、得られた組成物中の炭酸カルシウムの粒子分散性も良好であった。さらに組成物中のリン元素量は比色法によって測定したところ２１００ｐｐｍであった。
【００５０】得られた炭酸カルシウムを１５重量％含有するポリエチレンテレフタレート１００重量部に対して蛍光増白剤“ＯＢ−１”（イーストマン社製）０．０２重量部配合し、十分乾燥した後、押出し機に供給して２９０℃で溶融し、Ｔ型口金よりシート状に押し出し、３０℃の冷却ドラムで冷却固化せしめ未延伸フイルムを得た。次いで未延伸フイルムを９５℃に加熱して縦方向に３．３倍延伸し、さらに１００℃に加熱して横方向に３．３倍延伸し、２００℃で加熱処理して、厚さ５０μｍのフイルムを得た。得られたフイルムの特性結果を表４に示す。
・・・略・・・
【００５２】比較例１
リン化合物を添加しない以外は、参考例Ａと同様の方法で、固有粘度０．６１ｄｌ／ｇのリン化合物を共重合していないポリエステルを得た。該ポリエステルと平均粒子径１．２μｍ、比表面積８．０ｍ２／ｇの表面処理していないカルサイト型天然炭酸カルシウムの粉体１５重量部とを用い、実施例１と同様の方法でベント式二軸押出し機を用いて炭酸カルシウムを１５重量％含有するポリエチレンテレフタレートおよびフイルムを得た。表４に各種特性結果を示した。
・・・略・・・
【００５４】実施例２〜８
表４に記載した如く、実施例１と同様の方法でリン化合物共重合ポリエステルおよび炭酸カルシウムの種類、量を変更してポリエステル組成物およびフイルムを得た。表４に各種特性結果を示した。
・・・略・・・
【００５６】比較例２
リン化合物を添加しない以外は、参考例Ａと同様の方法で、固有粘度０．６１ｄｌ／ｇのリン元素を含有しないポリエステルを得た。該ポリエステル８５重量部、平均粒子径１．２μｍ、比表面積８．０ｍ２／ｇの表面処理していないカルサイト型天然炭酸カルシウムの粉体１５重量部を混合し、十分乾燥した。この混合物に、リン化合物としてリン酸トリメチルを炭酸カルシウムに対して５重量％となるように混合した後、ベント式でない通常の一軸押出し機に供給し、温度２８０℃、滞留時間５分で混練し、炭酸カルシウムを１５重量％含有するポリエチレンテレフタレートを得た。混練時には異物発生はなかったものの、ポリマの粘度低下が著しく、さらにポリマ中には微細な気泡が見受けられた。また、得られた組成物中には炭酸カルシウムの凝集粒子あるいは粗大粒子が観察された。
【００５７】該炭酸カルシウムを１５重量％含有するポリエチレンテレフタレートを用い、実施例１と同様の方法でフイルムを得た。表４に各種特性結果を示した。
・・・略・・・
【００５９】
【表４】
実施例９
参考例Ａのリン化合物共重合ポリエステル５０重量部と参考例Ｉの炭酸カルシウム含有ポリエステル組成物５０重量部とを混合した後、フィダーを用いベント式二軸押出し機に供給し、ベント口を１０ｔｏｒｒの真空度に保持し、温度２８０℃、滞留時間５分で混練し、炭酸カルシウムを１５重量％含有するポリエチレンテレフタレートを得た。混練時に異物の発生もなく、発泡も見受けられなかった。また、得られた組成物中の炭酸カルシウムの粒子分散性も良好であった。さらに組成物中のリン元素量は比色法によって測定したところ１５００ｐｐｍであった。
【００６０】得られた炭酸カルシウムを１５重量％含有するポリエチレンテレフタレート１００重量部に対して蛍光増白剤“ＯＢ−１”（イーストマン社製）０．０２重量部配合し、十分乾燥した後、押出し機に供給して２９０℃で溶融し、Ｔ型口金よりシート状に押し出し、３０℃の冷却ドラムで冷却固化せしめ未延伸フイルムを得た。次いで未延伸フイルムを９５℃に加熱して縦方向に３．３倍延伸し、さらに１００℃に加熱して横方向に３．３倍延伸し、２００℃で加熱処理して、厚さ５０μｍのフイルムを得た。得られたフイルムの特性結果を表５に示す。
・・・略・・・
【００６２】実施例１０〜１４
表５に記載した如く、実施例９と同様の方法でリン化合物共重合ポリエステルおよび炭酸カルシウム含有ポリエステル組成物の種類、量を変更してポリエステル組成物およびフイルムを得た。表５に各種特性結果を示した。
・・・略・・・
【００６４】
【表５】
」
　
（オ）　「【００６５】
【発明の効果】本発明は上述したように、リン化合物共重合ポリエステルとＦＴ−ＩＲの拡散反射法によって得られたスペクトルで１０００〜１２００ｃｍ−１間に吸収バンドを有する炭酸カルシウムおよび／または炭酸カルシウム含有ポリエステル組成物とを含有してなるポリエステル組成物であり、炭酸カルシウム粒子の分散性、耐熱性の優れたポリエステル組成物を得ることができ、該ポリエステル組成物からは白色性、隠蔽性、光沢性に優れた成形品が得られる。特にポリエステル組成物をフイルム成形した場合には白度、隠蔽力、光沢性に優れた白色フイルムを製造することができ、
印画紙、Ｘ線増感紙、カード、ラベル、表示板、白板などの基材として好ましく用いられる。
　イ　甲１に記載された発明
　甲１の【００２６】及び【００３２】のポリエステル組成物中の好適な炭酸カルシウム含有量についての記載、並びに【００５９】の表４及び【００６４】の表５に示された各実施例の炭酸カルシウム含有量の値から、白色フィルムを形成するのに適した炭酸カルシウム含有量が、「５重量％を越え、５０重量％以下」であると把握されるから、前記ア（ア）ないし（オ）の記載を含む甲１の全記載から、甲１に次の発明が記載されていると認めることができる。
「リン化合物共重合ポリエステル（Ａ）と、リン化合物で表面処理されることで表面活性が抑制された炭酸カルシウム（Ｂ）とを含有してなるポリエステル組成物を乾燥後、溶融押出しして、未延伸シートとし、続いて二軸延伸、熱処理するという方法で製造された層の片面に、他のポリエステルからなる層を積層してなり、印画紙、Ｘ線増感紙、カード、ラベル、表示板、白板などの基材として好適な白色フイルムであって、
　前記炭酸カルシウム（Ｂ）の平均粒子径が、０．０１〜２０μｍであり、
　前記炭酸カルシウム（Ｂ）の含有量が、５重量％を越え、５０重量％以下であり、
　密度が、０．８０ｇ／ｃｍ３以上、１．３８ｇ／ｃｍ３以下である、
　白色フィルム。」（以下、「甲１発明」という。）
（２）甲２
　ア　甲２の記載
　甲２（特開２０１１−１１３７０号公報）は、本件特許に係る特許出願の出願より前に頒布された刊行物であるところ、当該甲２には、次の記載がある。（下線部は、後述する甲２技術事項の認定に特に関連する箇所を示す。）
（ア）　「【請求項１】
　
無機粒子を含有するポリエステル組成物からなる光反射層、およびその少なくとも一方の面に設けられたポリステルからなる支持層から構成される白色積層フィルムであって、
光反射層のポリエステル組成物は無機粒子５２〜６０重量％および芳香族熱可塑性ポリエステル４０〜４８重量％からなり、白色積層フィルムの光反射層について測定したポリエステルの固有粘度が０．４０〜０．５３ｄｌ／ｇであることを特徴とする、二軸延伸された、反射板用白色積層フィルム。
・・・略・・・
【請求項４】
　
無機粒子が、硫酸バリウム、二酸化チタン、炭酸カルシウムおよび二酸化珪素からなる群から選ばれる少なくとも一種からなる平均粒径０．１〜３．０μｍの粒子である、請求項１記載の反射板用白色積層フィルム。
（イ）　「【技術分野】
【０００１】
　本発明は、
液晶表示装置のバックライトユニットの反射板として用いられる、反射板用白色積層フィルム
【背景技術】
【０００２】
　液晶表示装置のバックライトユニットには、大きく分けてディスプレイの背面に光源を置くバックライト方式と、側面に光源を置くサイドライト方式があり、いずれの方式においても、光源からの光が画面の背面へ逃げるのを防ぐために、背面に反射フィルムが設置されている。この反射フィルムには、薄くかつ高い反射率を備えることが要求される。
【０００３】
　
反射フィルムとして、フィルムの内部に微細な気泡を含有する白色ポリエステルフィルム
・・・略・・・
【発明が解決しようとする課題】
【０００５】
　従来の反射フィルムで高輝度を得られるものは、断裁時に、フィルムの端面にヒゲ状物やカエリが発生し易い。ヒゲ状物は、裁断による切断面に発生する細い突起部であるが、これはごみとして除去する必要があるため、ヒゲ状物の発生があると生産性を低下させることになる。また、カエリは、裁断による切断面付近に発生する部分的に盛り上がった部分であり、カエリがあると反射面と光源間の距離が変わり、輝度に対して悪い影響を与え、均一な輝度を得ることができなくなる可能性がある。
【０００６】
　本発明は、高い反射率を備え、液晶表示装置のバックライトユニットに反射板として用いたときに高い輝度を得ることができる反射板用白色積層フィルムであって、打ち抜き加工の際にカエリやヒゲ状物が発生し難い、打ち抜き性に優れる反射板用白色積層フィルムを提供することを目的とする。
【課題を解決するための手段】
【０００７】
　すなわち本発明は、無機粒子を含有するポリエステル組成物からなる光反射層、およびその少なくとも一方の面に設けられたポリステルからなる支持層から構成される白色積層フィルムであって、支持層のポリエステルは、全ジカルボン酸成分を基準としてテレフタル酸成分９５〜９９．９モル％およびイソフタル酸成分０．１〜５モル％をジカルボン酸成分としてなる共重合ポリエチレンテレフタレートであり、白色積層フィルムの支持層について測定したポリエステルの固有粘度が０．５４〜０．６５ｄｌ／ｇであり、光反射層のポリエステル組成物は無機粒子５２〜６０重量％および芳香族熱可塑性ポリエステル４０〜４８重量％からなり、白色積層フィルムの光反射層について測定したポリエステルの固有粘度が０．４０〜０．５３ｄｌ／ｇであることを特徴とする、二軸延伸された、反射板用白色積層フィルムである。
【発明の効果】
【０００８】
　本発明によれば、高い反射率を備え、液晶表示装置のバックライトユニットに反射板として用いたときに高い輝度を得ることができる反射板用白色積層フィルムであって、打ち抜き加工の際にカエリやヒゲ状物が発生し難い、打ち抜き性に優れる反射板用白色積層フィルムを提供することができる。」
（ウ）　「【発明を実施するための形態】
【０００９】
　以下、本発明を詳細に説明する。
　本発明の反射板用白色積層フィルムは、光反射層およびその少なくとも一方の面に設けられたポリステルからなる支持層から構成される。
　以下、支持層、光反射層の順に説明する。
【００１０】
　　［支持層］
　支持層のポリエステルは、全ジカルボン酸成分を基準としてテレフタル酸成分９５〜９９．９モル％およびイソフタル酸成分０．１〜５モル％をジカルボン酸成分としてなる共重合ポリエチレンテレフタレートである。この範囲でイソフタル酸成分を共重合することによって、支持層の良好な打ち抜き性を得ることができる。イソフタル酸成分が５モル％を超えるとヒゲ状物が生じ易くなる。０．１モル％未満であるとカエリが大きくなったり、フィルムの製膜性が悪化が懸念される。イソフタル酸成分の共重合量は、好ましくは０．１〜４モル％、特に好ましくは０．１〜３モル％である。
【００１１】
　白色積層フィルムの支持層について測定したポリエステルの固有粘度は０．５４〜０．６５ｄｌ／ｇである。支持層の固有粘度が０．６５ｄｌ／ｇを越えると溶融押出しができない等、フィルムの生産にあたり不具合が生じ、０．５４ｄｌ／ｇ未満であるとフィルムの製膜の際に破断しやすい。
　特に良好な打ち抜き性と製膜性を得る観点からは、支持層のポリエステルの固有粘度は、光反射層のポリエステルの固有粘度よりも高いことが好ましい。
【００１２】
　　［光反射層］
　本発明における光反射層は、無機粒子をポリエステル中に含有させることによって白色を呈するようにした層である。
【００１３】
　　　　［光反射層のポリエステル］
　光反射層のポリエステルとしては、熱可塑性ポリエステルを用いる。この熱可塑性ポリエステルとしては、ジカルボン酸成分とジオール成分とからなるポリエステルを用いる。・・・略・・・これらのポリエステルのなかでも芳香族ポリエステルが好ましく、特に、ポリエチレンテレフタレートが好ましい。ポリエチレンテレフタレートは、ホモポリマーであってもよいが、共重合ポリマーが好ましい。共重合ポリマーである場合、共重合成分の割合は、全ジカルボン酸成分を基準として例えば１〜２０モル％、好ましくは２〜１５モル％、さらに好ましくは３〜１３モル％である。共重合成分の割合をこの範囲とすることによって、光反射層についても優れた製膜性を得ることができ、熱寸法安定性に優れた白色積層フィルムを得ることできる。
【００１４】
　白色積層フィルムの
光反射層について測定したポリエステルの固有粘度は０．４０〜０．５３ｄｌ／ｇ
固有粘度が０．５３を越えると、光反射層のポリエステル組成物は高濃度の無機粒子を含んでいるため、溶融押出しができないといった生産上の不具合が生じる。他方、０．４０ｄｌ／ｇ未満であると、フィルムが破断して製膜できない
【００１５】
　　　　［光反射層の無機粒子］
　光反射層の無機粒子としては、
無機物質の粒子を用い、具体的には、硫酸バリウム粒子、二酸化チタン粒子、二酸化珪素粒子、炭酸カルシウム粒子
　
無機粒子の平均粒径は、好ましくは０．１〜３．０μｍ
無機粒子として特に好ましいものは、平均粒径が０．１〜３．０μｍの硫酸バリウム粒子
【００１６】
　
無機粒子の平均粒径は、
粒径の小さいものから１０％のｄ１０、小さいものから９０％のｄ９０で表した際、無機粒子の粒度分布のｄ９０／ｄ１０は、
特に好ましくは１〜５０
この範囲の粒度分布であると、フィルターに粗大粒子が詰まることがなく、微小粒子が再凝集することもなく、安定して製膜することができる
　無機粒子は、どのような粒子形状でもあってもよく、例えば、板状、球状であってもよい。白色無機粒子は、分散性を向上させるために表面処理を行ってあってもよい。
【００１７】
　
光反射層は、
無機粒子は５２〜６０重量％、
無機粒子の含有量が５２重量％未満であると高い反射率を得ることができず、そして、打ち抜き加工性も劣るものとなる。無機粒子含有量が６０％を超えると製膜が非常に困難になる
【００１９】
　　［層構成］
　本発明の反射板用白色積層フィルムは、共押出し法により製造されたものであることが好ましい。すなわち、光反射層と支持層とは、好ましくは共押出し法により積層されている。・・・略・・・
【００２０】
　
本発明の反射板用白色積層フィルムは、
光反射層／支持層の２層構成
製膜性の安定性の観点から支持層／光反射層／支持層の３層構成が好ましい。
【００２１】
　本発明の反射板用白色積層フィルムの総厚みは、好ましくは１５０〜２５０μｍ、さらに好ましくは１７０〜２３０μｍである。この範囲の総厚みであるでことによって良好なハンドリング性および生産性を得ることができる。
　
本発明の反射板用白色積層フィルムは、二軸延伸されている
【００２２】
　　［製造方法］
　以下、本発明の反射板用白色積層フィルムを製造する方法の一例を説明する。以下、ポリマーのガラス転移点をＴｇ、融点をＴｍということがある。
　白色積層フィルムの製造に用いる
ポリエステルは、線径１５μｍ以下のステンレス鋼細線よりなる平均目開き１０〜１００μｍの不織布型フィルターを用いて濾過を行うことが好ましい。この濾過を行うことで、通常は凝集して粗大凝集粒子となりやすい粒子の凝集を抑え、粗大異物の少ない白色積層フィルムを得ることができ
【００２３】
　ダイより押出された未延伸積層シートは、キャスティングドラムで冷却固化され、未延伸積層フィルムとなる。この未延伸積層フィルムをロール加熱、赤外線加熱等で加熱し、縦方向に延伸して縦延伸積層フィルムを得る。この延伸は２個以上のロールの周速差を利用して行うのが好ましい。延伸は、ポリエステルのＴｇ以上の温度で行うことが好ましい。延伸倍率は、縦方向、縦方向と直交する方向（以降、横方向と呼ぶ）ともに、好ましくは２．５〜４．３倍、さらに好ましくは２．７〜４．２倍である。２．５倍未満とするとフィルムの厚み斑が悪くなり良好なフィルムが得られず、４．３倍を超えると製膜中に破断が発生し易くなり好ましくない。
【００２４】
　縦延伸後の積層フィルムは、続いて、横延伸、熱固定、熱弛緩の処理を順次施して積層二軸配向フィルムとするが、これらの処理は、フィルムを走行させながら行う。・・・略・・・
【００２５】
　また、本発明の白色積層フィルムは、逐次二軸延伸法以外にも同時二軸延伸法を用いて製膜することができる。延伸倍率は、縦方向、横方向ともに、例えば２．７〜４．３倍、好ましくは２．８〜４．２倍である。」
（エ）　「【実施例】
【００２６】
　以下、実施例により本発明を詳述する。なお、各特性値は以下の方法で測定した。
　なお、ＰＥＴは、ポリエチレンテレフタレート、ＩＰＡは、イソフタル酸を意味する。
【００２７】
（１）反射率
　分光光度計（島津製作所製ＵＶ−３１０１ＰＣ）に積分球を取り付け、ＢａＳＯ４白板を１００％としたときのサンプルフィルムの光線反射率を波長５５０ｎｍで測定した。
【００２８】
（２）輝度
　液晶表示装置に反射板として用いたときの表示装置の輝度を評価した。ソニー（株）製３２インチテレビ（ブラビアＫＤＬ−３２Ｖ２５００）のバックライトの反射フィルムを取り外し、かわりに評価対象のサンプルフィルムを設置し、輝度計（大塚電子製Ｍｏｄｅｌ　ＭＣ−９４０）を用いて、バックライトの中心を真正面より測定距離５００ｍｍで輝度を測定した。
【００２９】
（３）無機粒子の平均粒径
　粒度分布計（堀場製作所製ＬＡ−９５０）にて、粒子の粒度分布を求め、ｄ５０での粒子径を平均粒径とした。
【００３０】
（４）打ち抜き性
　穴あけ治具ＣＡＲＬ　ＣＰ−５を用いて、フィルムを５０回打ち抜き（円形状の穴の直径は６ｍｍ、打ち抜く速度は５０回／１分間とした）、打ち抜いた端部を光学顕微鏡にて倍率２５倍にて観察しヒゲ状物の発生の有無とカエリの発生の有無を観察した。
　ヒゲ状物については、打ち抜き部分から長さ１ｍｍ以上飛び出しているヒゲ状物がある打ち抜き穴を「発生有」とし、カエリについては、打ち抜き部分の一部または全部がフィルム平面を基準として０．５ｍｍ以上盛り上がっている打ち抜き穴を「発生有」とした。
　ヒゲ状物およびカエリのそれぞれについて、下記式で発生割合を算出した。
　　発生割合（％）＝「発生有」の個数／５０個
【００３１】
（５）固有粘度
　
フィルムの原料のポリエステルまたは白色積層フィルムから各層ごとに剥離したポリエステル０．３ｇに対し、ｏ−クロロフェノール２５ｍｌ加え１００℃で溶解し、溶解後２５℃に冷却された状態で測定した。なお、無機粒子を含んでいるものは、ｏ−クロロフェノールに溶解後、遠心分離装置（日立工機製ＣＦ−１５ＲＸII型）を用いて１２０００ｒｐｍにて３０分間遠心分離を行い、無機粒子とｏ−クロロフェノールに溶解したポリエステルとを分離した後、固有粘度を測定、算出した。
　　固有粘度＝測定値／｛（１００−無機粒子濃度）／１００｝
【００３２】
（６）各層の厚み比
　日立製作所製Ｓ−４７００形電界放出形走査電子顕微鏡を用い、倍率５００倍にて、フィルムの断面を観察し、測定数５点の平均にてフィルムの各層の厚み比を求めた。
【００３３】
（７）フィルムの厚み
　接触式厚み計（アンリツ製　Ｋ−４０２Ｂ）を用いてフィルム厚みを測定した。
【００３４】
　　［実施例１］
　　（イソフタル酸共重合ポリエチレンテレフタレートの合成）
　テレフタル酸ジメチル１３２重量部、イソフタル酸ジメチル１８重量部（ポリエステルの全ジカルボン酸成分を基準に１２モル％）、エチレングリコール９８重量部、ジエチレングリコール１．０重量部、酢酸マンガン０．０５重量部、酢酸リチウム０．０１２重量部を精留塔、留出コンデンサを備えたフラスコに仕込み、撹拌しながら１５０〜２４０℃に加熱しメタノールを留出させエステル交換反応を行った。メタノールが留出した後、リン酸トリメチル０．０３重量部、二酸化ゲルマニウム０．０４重量部を添加し、反応物を反応器に移した。ついで撹拌しながら反応器内を徐々に０．３ｍｍＨｇまで減圧するとともに２９２℃まで昇温し、重縮合反応を行い、イソフタル酸共重合ポリエチレンテレフタレートを得た。このポリマーの固有粘度は０．７２ｄｌ／ｇであった。以下、このポリマーを樹脂Ｅという。
【００３５】
　また重縮合時の反応温度を、２９２℃から２６０℃に変更した他は実施例１と同様にして重合を行い、イソフタル酸共重合ポリエチレンテレフタレートを得た。このポリマーの固有粘度は０．５５ｄｌ／ｇであった。このポリマーを樹脂Ｆという。
　樹脂Ｆを、予備加熱器（滞留３０分）を経て、ジャケット付き(２１０℃熱媒通過)縦型円筒状の固相反応器の上部へ供給し、器内に一定の滞留時間を保つように設定し、下部より乾燥した２１０℃の窒素を供給して上部より窒素排出させて窒素気流下での連続固相重合を行った。滞留時間が５時間で得られたポリマーの固有粘度は０．７９ｄｌ／ｇであった。以下、このポリマーを樹脂Ｇという。
【００３６】
　　（ポリエチレンテレフタレートの合成）
　テレフタル酸ジメチル１３２重量部およびイソフタル酸ジメチル１８重量部のかわりに、テレフタル酸ジメチル１５０重量部を用いる他は、上記のイソフタル酸共重合ポリエチレンテレフタレートの合成と同様にして、ポリエチレンテレフタレートを得た。このポリマーの固有粘度は０．７１ｄｌ／ｇであった。以下、このポリマーを樹脂Ｈという。
【００３７】
　重縮合時の反応温度を、２９２℃から２６０℃に変更した他は実施例１と同様にして重合を行い、ポリエチレンテレフタレートを得た。このポリマーの固有粘度は０．５４ｄｌ／ｇであった。以下、このポリマーを樹脂Ｉという。
　樹脂Ｉを、予備加熱器（滞留３０分）を経て、ジャケット付き(２１０℃熱媒通過)縦型円筒状の固相反応器の上部へ供給し、器内に一定の滞留時間を保つように設定し、下部より乾燥した２１０℃の窒素を供給して上部より窒素排出させて窒素気流下での連続固相重合を行った。滞留時間が５時間で得られたポリマーの固有粘度は０．７９ｄｌ／ｇであった。以下、このポリマーを樹脂Ｊという。
【００３８】
　　（無機粒子マスターチップの作成）
　樹脂Ｅと平均粒径１．０μｍの硫酸バリウム粒子を用いて、真空ベント式二軸押出機にて６５重量％となるように樹脂温度２７０℃にて押出し、マスターチップの作成をした。作成したマスターチップの固有粘度は０．５９ｄｌ／ｇであった。以下、このマスターチップを樹脂Ｋという。
【００３９】
　樹脂Ｅと平均粒径０．２μｍのルチル型二酸化チタンを用いて、樹脂Ｋ同様に６０重量％となるよう二酸化チタンのマスターチップを作成した。固有粘度は０．６０ｄｌ／ｇであった。以下、このマスターチップを樹脂Ｌという。
　樹脂Ｅと平均粒径０．６μｍの二酸化珪素を用いて、樹脂Ｋ同様に５０重量％となるよう二酸化珪素のマスターチップを作成した。固有粘度は０．６１ｄｌ／ｇであった。以下、このマスターチップを樹脂Ｍという。
【００４０】
　樹脂Ｅと平均粒径１．０μｍの炭酸カルシウムを用いて、樹脂Ｋ同様に５０重量％となるよう炭酸カルシウムのマスターチップを作成した。固有粘度は０．６１ｄｌ／ｇであった。以下、このマスターチップを樹脂Ｎという。
　樹脂Ｈと平均粒径１．０μｍの硫酸バリウムを用いて、樹脂Ｋ同様に６５重量％となるよう硫酸バリウムのマスターチップを作成した。固有粘度は０．６１ｄｌ／ｇであった。以下、このマスターチップを樹脂Ｏという。
【００４１】
　　（白色積層フィルムの製造）
　上記で得た樹脂Ｉと樹脂Ｋを用いて支持層（Ａ層）の原料とし、表に記載した割合にて樹脂を混合し、イソフタル酸成分の共重合量、硫酸バリウム粒子の含有量が表に記載されている濃度とした。また光反射層（Ｂ層）も同様に樹脂Ｅ、Ｇ、Ｈ、ＪおよびＫを混合し、表に記載されている濃度とした。これらの原料を用い、それぞれ２７０℃に加熱された２台の押出機に供給し、Ａ層の原料とＢ層の原料を、Ａ層／Ｂ層／Ａ層となるような３層フィードブロック装置を使用して合流させ、その積層状態を保持したままダイスよりシート状に成形した。Ａ層／Ｂ層／Ａ層の厚み比が２軸延伸後に４／９２／４となるように各押出機の吐出量で調整した。さらにこのシートを表面温度２５℃の冷却ドラムで冷却固化し未延伸フィルムとした。この未延伸フィルムを７４℃の予熱ゾーンつづけて７６℃の予熱ゾーンを通して、９３℃に保たれた縦延伸ゾーンに導き、長手方向（縦方向）に３．１倍に延伸し、２５℃のロール群で冷却した。続いて、フィルムの両端をクリップで保持しながら１１４℃の余熱ゾーンを通して１２６℃に保たれた横延伸ゾーンに導き長手方向に垂直な方向（横方向）に３．７倍に延伸した。その後テンター内で１９４℃で熱固定を行い、縦弛緩率２％で熱弛緩し、幅入れ率２％、幅入れ温度１４５℃で横方向の幅入れを行い、室温まで冷やして二軸延伸フィルムを得た。得られたフィルムは、厚み２２５μｍの白色積層フィルムであり反射率は９８．６％であった。得られた白色積層フィルムの特性を表４に示す。
【００４２】
【表１】
・・・略・・・
【００４３】
【表２】
【００４４】
【表３】
・・・略・・・
【００４５】
【表４】
【００４６】
　　［実施例２〜９］
　表１、２および３に示す条件をとる他は実施例１と同様にして白色積層フィルムを作成した。得られた白色積層フィルムの特性を表４に示す。
【００４７】
　　［比較例１〜７］
　表１、２および３に示す条件をとる他は実施例１と同様にして白色積層フィルムを作成した。得られた白色積層フィルムは、反射率が低く加工性や製膜性に劣るものであった。」
（オ）　「【産業上の利用可能性】
【００４８】
　本発明の白色積層フィルムは、液晶表示装置の反射フィルムとして好適に用いることができる。」
　イ　甲２に記載された技術事項
　前記ア（ア）ないし（オ）の記載を含む甲２の全記載から、甲２に次の技術事項が記載されていると認められる。
「無機粒子を含有するポリエステル組成物からなる光反射層、及びその少なくとも一方の面に設けられたポリステルからなる支持層から構成され、二軸延伸されており、内部に微細な気泡を含有する白色積層フィルムであって、液晶表示装置のバックライトユニットの反射板として用いられる反射板用白色積層フィルムにおいて、
　前記光反射層を形成するためのポリエステル組成物としては、無機粒子の含有量が５２重量％未満であると高い反射率を得ることができず、打ち抜き加工性も劣るものとなり、６０重量％を超えると製膜が非常に困難になることから、無機粒子５２〜６０重量％および芳香族熱可塑性ポリエステル４０〜４８重量％からなるものを用い、
　当該光反射層のポリエステルは、固有粘度が０．５３を越えると、溶融押出しができないといった生産上の不具合が生じ、０．４０ｄｌ／ｇ未満であると、フィルムが破断して製膜できないことから、固有粘度が０．５４〜０．６５ｄｌ／ｇのものを用い、
　前記ポリエステル組成物は、濾過を行うことで、通常は凝集して粗大凝集粒子となりやすい粒子の凝集を抑え、粗大異物の少ない白色積層フィルムを得ることができることから、平均目開き１０〜１００μｍのフィルターを用いて濾過を行うことが好ましく、
　前記無機粒子には、硫酸バリウム、二酸化チタン、炭酸カルシウムおよび二酸化珪素からなる群から選ばれる少なくとも一種からなる平均粒径０．１〜３．０μｍの粒子が用いられるが、特に好ましいものは、平均粒径が０．１〜３．０μｍの硫酸バリウム粒子であり、
　当該無機粒子には、粒径の小さいものから１０％のｄ１０、小さいものから９０％のｄ９０で表した際、ｄ９０／ｄ１０が１〜５０の範囲の粒度分布のものを用いると、前記フィルターに粗大粒子が詰まることがなく、微小粒子が再凝集することもなく、安定して製膜することができること。」（以下、「甲２技術事項」という。）
（３）甲３及び甲４
　甲３（特開昭６３−６６２２２号公報）及び甲４（特開昭６２−２０７３３７号公報）は、いずれも、本件特許に係る特許出願の出願より前に頒布された刊行物であるところ、甲３の特許請求の範囲、１ページ左下欄１８行ないし右下欄５行、５ページ右上欄１１ないし１３行の記載や、甲４の特許請求の範囲、２ページ左上欄１３ないし１６行、２ページ左上欄２０行ないし右上欄２行、２ページ右上欄２０行ないし左下欄６行、２ページ右下欄１６ないし１９行、４ページ右上欄１ないし６行、４ページ右下欄の第２表、５ページ左上欄２ないし７行の記載から、甲３及び甲４には、いずれにも次の技術事項が開示されていると認められる。
「ポリエチレンテレフタレートと炭酸カルシウム粒子とを含有する組成物を用いて、白色フィルムを形成する際に、前記組成物中にリン化合物を含有させることで、気泡発生を防止できること。」（以下、「甲３又は甲４技術事項」という。）
（４）甲５
　甲５（炭酸カルシウム　ＣａＣＯ３　白石工業株式会社）は、本件特許に係る特許出願の出願より前に頒布された刊行物であるところ、甲５の６ページ２段落１ないし３行及び７ページの図１の記載から、甲５に、次の技術事項が開示されていると認められる。
「炭酸カルシウム粒子に風力分級を実施して所望の粒子径の炭酸カルシウムを分級すること。」（以下、「甲５技術事項」という。）
５　判断
（１）本件発明１について
　ア　本件発明１と甲１発明の対比
（ア）　甲１発明の「リン化合物で表面処理されることで表面活性が抑制された炭酸カルシウム（Ｂ）」は、平均粒子径が０．０１〜２０μｍであるのだから、「炭酸カルシウム粒子」であることは自明であり、甲１発明の「リン化合物共重合ポリエステル（Ａ）」は、本件発明１の「ポリエステル」に相当するから、本件発明１と甲１発明は、「少なくとも炭酸カルシウム粒子およびポリエステルを含有する層を有するポリエステルフィルム」である点で共通する。（以下、便宜上「少なくとも炭酸カルシウム粒子およびポリエステルを含有する層」を「特定層」という。）
（イ）　本件発明１と甲１発明は、「少なくとも炭酸カルシウム粒子およびポリエステルを含有する特定層」と、他の層とを有するポリエステルフィルムからなる点で共通する。
（ウ）　甲１発明の「炭酸カルシウム（Ｂ）」における「リン化合物で表面処理されることで表面活性が抑制された」との構成は、本件発明１の「炭酸カルシウム粒子」の「リン化合物が表面に存在していることにより粒子表面のＣａ活性が失活している」点に相当するから、甲１発明は、本件発明１の「前記炭酸カルシウム粒子が、リン化合物が表面に存在していることにより粒子表面のＣａ活性が失活している炭酸カルシウム粒子であり、」という発明特定事項を充足する構成を具備している。
（エ）　甲１発明の「０．０１〜２０μｍ」という「炭酸カルシウム（Ｂ）」の平均粒子径の数値範囲は、本件発明１の「０．６〜８μｍ」という「炭酸カルシウム粒子」の平均粒径の数値範囲を完全に包含するところ、甲１の【００４９】ないし【００５９】に記載された実施例１ないし８で用いている「炭酸カルシウム（Ｂ）」の平均粒子径は、【００４７】の表２によれば、０．６μｍ、１．２μｍ及び３．０μｍのいずれかであるから、甲１発明において、「炭酸カルシウム（Ｂ）」の平均粒子径として、「０．０１〜２０μｍ」という数値範囲のうちの「０．６〜８μｍ」の範囲のものを選択することは、甲１に記載されたも同然の事項である。
　したがって、甲１発明は、本件発明１の「反射層」における「炭酸カルシウム粒子の平均粒径が０．６〜８μｍであり、」という発明特定事項を充足する構成を具備しているといえる。
（オ）　甲１発明の「５重量％を越え、５０重量％以下」という「炭酸カルシウム（Ｂ）」の含有量は、本件発明１の「１〜５０質量％」という「炭酸カルシウム粒子」の含有量の数値範囲に完全に包含されるから、甲１発明は、本件発明１の「反射層」における「炭酸カルシウム粒子の含有量が１〜５０質量％であり、」という発明特定事項を充足する構成を具備している。
（カ）　甲１発明の「０．８０ｇ／ｃｍ３以上、１．３８ｇ／ｃｍ３以下」という密度は、本件発明１の「１．２０ｇ／ｃｍ３以下」という「反射層」の密度の数値範囲と、「０．８０ｇ／ｃｍ３以上１．２０ｇ／ｃｍ３以下」という範囲で重複するところ、甲１の【００５９】の表４によれば、実施例３の密度は「１．２０ｇ／ｃｍ３」であるから、甲１発明において、密度として、「０．８０ｇ／ｃｍ３以上、１．３８ｇ／ｃｍ３以下」という数値範囲のうちの「０．８０ｇ／ｃｍ３以上１．２０ｇ／ｃｍ３以下」の範囲のものを選択することは、甲１に記載されたも同然の事項である。
　したがって、甲１発明は、本件発明１の「反射層」における「密度が１．２０ｇ／ｃｍ３以下」という発明特定事項を充足する構成を具備しているといえる。
（キ）　前記（ア）ないし（カ）に照らせば、本件発明１と甲１発明は、
「少なくとも炭酸カルシウム粒子およびポリエステルを含有する特定層と、他の層とを有するポリエステルフィルムであって、
　前記炭酸カルシウム粒子が、リン化合物が表面に存在していることにより粒子表面のＣａ活性が失活している炭酸カルシウム粒子であり、
　炭酸カルシウム粒子の平均粒径が０．６〜８μｍであり、
　前記特定層における炭酸カルシウム粒子の含有量が１〜５０質量％であり、
　前記特定層の密度が１．２０ｇ／ｃｍ３以下である、ポリエステルフィルム。」
である点で一致し、次の点で相違する。
相違点１：
　本件発明１が「反射板用」であって、「少なくとも炭酸カルシウム粒子およびポリエステルを含有する特定層」が「反射層」であるのに対して、
　甲１発明は、「印画紙、Ｘ線増感紙、カード、ラベル、表示板、白板などの基材として好適な白色フイルム」であって、「反射板用」とはいえず、また、「少なくとも炭酸カルシウム粒子およびポリエステルを含有する特定層」が「反射層」とはいえない点。
相違点２：
　本件発明１では、他の層が「支持層」であるのに対して、
　甲１発明では、他の層が「支持層」であることは特定されていない点。
相違点３：
　本件発明１では、「少なくとも炭酸カルシウム粒子およびポリエステルを含有する特定層」（反射層）の炭酸カルシウム粒子を小粒径側から積算した９０％体積粒径（Ｄ９０）と１０％体積粒径（Ｄ１０）との比（Ｄ９０／Ｄ１０）が１４０以下であるのに対して、
　甲１発明では、「少なくとも炭酸カルシウム粒子およびポリエステルを含有する特定層」（甲１発明自体）の炭酸カルシウム粒子のＤ９０／Ｄ１０の値は不明である点。
相違点４：
　本件発明１では、「少なくとも炭酸カルシウム粒子およびポリエステルを含有する特定層」（反射層）のポリエステルの固有粘度が０．５０ｄＬ／ｇ以上であるのに対して、
　甲１発明では、「少なくとも炭酸カルシウム粒子およびポリエステルを含有する特定層」（甲１発明自体）のポリエステルの固有粘度の値は不明である点。
相違点５：
　本件発明１では、フィルムのガスマークが１００個／ｍ２以下であるのに対して、
　甲１発明では、フィルムのガスマークの値は不明である点。
　イ　相違点についての判断
（ア）　相違点１について検討する。
　ａ　甲２の記載によれば、反射板用白色積層フィルムにおいて、「光反射層を形成するためのポリエステル組成物としては、無機粒子の含有量が５２重量％未満であると高い反射率を得ることができない」（甲２技術事項）のであるから、甲１発明における「５重量％を越え、５０重量％以下」という炭酸カルシウム（Ｂ）の含有量では、特定層が反射層とはなり得ず、甲１発明を反射板として用いるのに適している高い反射率を有していないものと推察される。したがって、甲１発明の特定層は「反射層」にはなり得ず、甲１発明は「反射板用」にもなり得ない。
　ｂ　また、甲１発明は、「印画紙、Ｘ線増感紙、カード、ラベル、表示板、白板などの基材として好適な白色フイルム」であるところ、甲１には、甲１発明が「反射板用」として用いることができることはおろか、甲１発明が如何ほどの反射率を有するものとなるのかについて、記載も示唆もされていないから、甲１発明を「反射板用」として用いることには動機はない。したがって、甲１発明を「反射板用」という用途に適したものに構成することが当業者に容易であったともいえない。
　ｃ　さらに、当業者が、甲２技術事項に基づいて、甲１発明を「反射板用白色積層フィルム」として構成しようと試みたと想定してみても、その場合、当業者は、甲１発明を反射板として用いるのに適している高い反射率を有するものとするために、甲１発明における「炭酸カルシウム（Ｂ）」の含有量を「５２〜６０重量％」に変更して「光反射層」とすることとなるのであって、このような「反射板用白色積層フィルム」における炭酸カルシウムの含有量は、本件発明１の「１〜５０質量％」という炭酸カルシウム粒子の含有量についての要件を満足しないものとなる。
　ｄ　そして、甲３又は甲４技術事項や甲５技術事項を含め、甲１発明における「炭酸カルシウム（Ｂ）」の含有量を「５重量％を越え、５０重量％以下」に維持したまま、甲１発明の反射率を、反射板として用いるのに適した値にできることを示す証拠は見当たらない。
　ｅ　したがって、当業者が、甲１発明を出発点として、本件発明１に至ることはない。
　
（イ）　以上によれば、他の相違点の容易想到性について検討するまでもなく、本件発明１は、甲１発明、甲２技術事項、甲３又は甲４技術事項及び甲５技術事項に基づいて、当業者が容易に発明をすることができたものではない。
（２）本件発明２ないし６について
　本件特許の請求項２ないし６は、請求項１の記載を引用する形式で記載されたものであって、本件発明１の発明特定事項を全て具備し、これにさらなる限定を付したものに該当するところ、本件発明１が、甲１発明、甲２技術事項、甲３又は甲４技術事項及び甲５技術事項に基づいて、当業者が容易に発明をすることができたものでない以上、本件発明２ないし６も、甲１発明、甲２技術事項、甲３又は甲４技術事項及び甲５技術事項に基づいて、当業者が容易に発明をすることができたものではない。
６　むすび
　以上のとおり、特許異議の申立ての理由及び証拠によっては、本件請求項１ないし６に係る特許を取り消すことはできない。
　また、他に本件請求項１ないし６に係る特許を取り消すべき理由を発見しない。
　よって、結論のとおり決定する。
【異議決定日】
平成２９年５月２日（２０１７．５．２）